FR 3032058 A1 20160729 FR 1557816 A 20150820 1 Une enceinte résistante en alliage à base de nickel et son procédé de mise en oeuvre La présente invention concerne le domaine de technologie des mécanismes d'entraînement des barres de contrôle dans la centrale nucléaire du réacteur à eau sous pression (R.E.P.), et concerne, en particulier, une enceinte résistante en alliage à base de nickel et son procédé de mise en oeuvre. Le mécanisme d'entraînement des barres de contrôle de REP est monté sur le couvercle supérieur du conteneur sous pression du réacteur, ce qui peut entraîner les composants des barres de contrôle à réaliser les mouvements ascendants et descendants dans le coeur conformément aux instructions, et maintenir la hauteur indiquée dans les instructions des barres de contrôle, de libérer également les composants de contrôle en mettant hors tension pour libérer rapidement dans le coeur sous l'effet de la gravité afin de finir le démarrage, la régulation de puissance, la maintenance de puissance, l'arrêt normal, l'arrêt accidentel du réacteur, etc. Actuellement, les mécanismes d'entraînement des barres de contrôle du type L-106A et ses types dérivés (dénommés ci-après les types A) sont disponibles dans la majorité des centrales nucléaires REP internationales mises en service en deuxième génération (y compris celles en deuxième génération modifiée), tandis que les mécanismes d'entraînement des barres de contrôle du type L-106B et ses types dérivés (dénommés ci-après les types B) sont disponibles dans la majorité des centrales nucléaires REP internationales en construction en troisième génération. Les mécanismes d'entraînement des barres de contrôle 6 des types A et B sont fixés sur le sommet de réacteur de la manière suivante: insérer la pièce de pénétration métallique 5 dans le couvercle du conteneur sous pression 7 du réacteur et puis souder pour former un ensemble avec le couvercle du conteneur sous pression 7 du réacteur. La figure 1 indique la position 3032058 2 du mécanisme d'entraînement des barres de contrôle 6 dans le réacteur. L'enceinte du mécanisme d'entraînement des barres de contrôle 6 fait partie de la frontière sous pression du circuit primaire du réacteur, joue le rôle de support du mécanisme d'entraînement et le 5 rôle de charge en service en même temps. Ainsi, la frontière sous pression du mécanisme d'entrainement des barres de contrôle est appelée généralement comme l'enceinte résistante qui comprend en général le composant d'enceinte et le composant de manchon de course de la tige d'entraînement. 10 Structure de l'enceinte résistante du mécanisme d'entraînement des barres de contrôle du type A: L'enceinte résistante du mécanisme d'entraînement des barres de contrôle du type A se compose des parties, telles que la vanne d'échappement 1, le bouchon d'extrémité 2, le manchon course 3, 15 l'enceinte 4, le raccord fileté en T 8, la pièce de pénétration 5, etc. Le raccord fileté en T 8 est lié à l'enceinte 4 par le filetage en T, en réalisant l'étanchéité par la soudure f2. Le mode de liaison et le mode d'étanchéité similaires sont applicables entre le manchon course 3 et l'enceinte 4, entre le bouchon d'extrémité 2 et le manchon course 3. 20 La soudure en bout est applicable entre le raccord fileté en T 8 et la pièce de pénétration 5. De cette façon, le mécanisme d'entraînement des barres de contrôle du type A est formé par la soudure assemblée par les trois soudures f2 (soit la soudure supérieure, celle centrale et celle inférieure) et une soudure en bout, dont les structures sont 25 données dans les figures 2, 3, 4, 5. Structure de l'enceinte résistante du mécanisme d'entraînement des barres de contrôle du type B: L'enceinte 4 et la pièce de pénétration 5 du mécanisme d'entraînement des barres de contrôle du type B seront soudées 30 directement en bout en ensemble (soit la pièce intégrale de pénétration d'enceinte) en annulant la soudure inférieure f2. Le manchon course 3 est usiné en trou borgne approfondi à l'aide de la pièce forgée en annulant la soudure supérieure f2 (soit le manchon course de trou borgne approfondi intégral). Le mode de liaison de filetage indiqué 3032058 3 dans le type A et le mode d'étanchéité en soudure S2 sont continués à utiliser entre le manchon course 3 et l'enceinte 4. Les structures de l'enceinte résistante du mécanisme d'entraînement des barres de contrôle du type B sont données dans les figures 6 et 7, y compris une 5 soudure S2 et une soudure en bout. Le mécanisme d'entraînement des barres de contrôle REP fonctionne dans l'environnement à haute température, à haute pression et avec rayonnement. Par conséquent, l'enceinte résistante du mécanisme d' entraînement des barres de contrôle qui fait l'une des 10 frontières sous pression, doit satisfaire aux exigences sur la résistance à la haute température, à la haute température, à la contrainte, à la corrosion, etc. Et il est souhaitable de présenter moins de soudures et d'avoir la structure solide et fiable. L'enceinte résistante du mécanisme d'entraînement des barres 15 de contrôle du type A se compose de vanne d'échappement 1, de bouchon d'extrémité 2, de manchon course 3, d'enceinte 4, de raccord fileté en T 8 et de pièce de pénétration 5, etc. Elle est formée par la soudure assemblée par les trois soudures S2 (soit la soudure supérieure, celle centrale et celle inférieure) et une soudure en bout en métal 20 différent. Ces trois soudures S2 sont les maillons faibles de toute l'enceinte résistante en risquant la fuite par la fissure causée par la contrainte et la corrosion. En plus, la vanne d'échappement 1 et le bouchon d'extrémité 2 adoptent l'étanchéité dure mécanique en demandant les précisions élevées de la surface conique étanche dure à 25 couper entre tous les deux, et augmentant la difficulté de fabrication. En raison de petite fiabilité de connexion mécanique, il risquera l'usure de la surface d'étanchéité ou l'insuffisance de serrage du filetage à boisseau, ainsi que les fuites des agents de refroidissements du réacteur dans les conditions à haute température et à haute 30 pression. L'enceinte 4 du mécanisme d'entraînement des barres de contrôle du type B est en acier austénitique, tandis que la pièce de pénétration 5 est en alliage à base de nickel. Structurellement, à l'aide de soudage en bout des métaux différents, il est capable de souder 3032058 4 l'enceinte 4 et la pièce de pénétration 5 en ensemble pour annuler la soudure inférieure S2 dans l'ancienne structure du type A. Le manchon course 3 adopte le matériau inox austénitique et sera conçu en structure de trou borgne approfondi pour annuler la soudure 5 supérieure S2. Par rapport à l'enceinte résistante du mécanisme d'entraînement des barres de contrôle du type A, celle du type B a réduit deux soudures S2 en améliorant considérablement la sécurité. Cependant, il risque toujours la fuite dans la soudure centrale S2. Et il 10 existe un acier différent entre l'enceinte 4 et la pièce de pénétration 5, en provoquant ainsi la grande difficulté de fabrication de soudage en bout, les coûts de contrôle élevés, et risquant toujours les problèmes tels que la fissure des soudures, etc. De ce fait, il convient de concevoir une structure d'enceinte 15 résistante plus sécuritaire et fiable afin de réduire les risques de fuite et les difficultés d'usinage et de fabrication de l'enceinte résistante, et de gagner des valeurs réelles d'application dans les projets. La présente invention à résoudre les problèmes techniques a pour but de fournir une enceinte résistante en alliage à base de nickel 20 et son procédé de mise en oeuvre qui se caractérisent par l'amélioration de sécurité, la réduction de difficulté de maintenance et la réduction des coûts de production. Pour résoudre les problèmes susmentionnés, la présente invention adopte la solution technique suivante: 25 Une enceinte résistante en alliage à base de nickel, comprenant la pièce intégrale de pénétration d'enceinte qui est usinée et fabriquée par la pièce forgée en alliage à base de nickel, et le manchon course de trou borgne approfondi intégral. La pièce intégrale de pénétration d'enceinte est formée par la partie d'enceinte intégrale et la partie de 30 pénétration. (Le manchon course de trou borgne approfondi intégral à la structure de trou borgne obturée complètement en haut en bloc). La pièce intégrale de pénétration d'enceinte et le manchon course de trou borgne approfondi intégral sont connectés par le filetage et seront étanches par la soudure en alliage à base de nickel. Ledit manchon 3032058 5 course de trou borgne approfondi intégral est usiné et fabriqué par la pièce forgée en alliage à base de nickel ou par la pièce forgée en acier inoxydable austénitique. Lorsque le manchon course de trou borgne approfondi intégral est usiné et fabriqué par la pièce forgée en acier 5 inoxydable austénitique, un anneau en alliage à base de nickel est soudé au préalable dans l'emplacement de connexion entre ledit manchon course de trou borgne approfondi intégral et la pièce intégrale de pénétration d'enceinte. Ladite soudure en alliage à base de nickel destinée à réaliser l'étanchéité du jeu entre le manchon course 10 de trou borgne approfondi intégral et la pièce intégrale de pénétration d'enceinte, sera implantée entre l'anneau en alliage à base de nickel et l'enceinte de la pièce intégrale de pénétration d'enceinte. La pièce intégrale de pénétration d'enceinte conforme à la présente invention, est usinée et fabriquée par la pièce forgée intégrale 15 en alliage à base de nickel en vue d'annuler complètement la soudure en bout entre l'enceinte et la pièce de pénétration, d'éliminer exhaustivement les risques de fuite à partir de soudure, d'améliorer la sécurité de toute l'enceinte, de réduire davantage la difficulté de maintenance des centrales nucléaires, les coûts de fabrication et de 20 maintenance, de simplifier les travaux du mécanisme des barres de contrôle lors de contrôle en service, et d'améliorer les performances de résistance à la haute température et à la corrosion. La soudure dans le centre de l'enceinte résistante est en alliage à base de nickel. Les parties dans la pièce intégrale de pénétration d'enceinte et dans le 25 manchon course de trou borgne approfondi intégral nécessaires à contacter avec les matériaux de soudage en alliage à base de nickel sont en alliage à base nickel. De ce fait, la soudure en alliage à base nickel permet d'augmenter considérablement la résistance à la contrainte et à la corrosion, et de réduire les risques de fuite à partir 30 des soudures. Avantageusement, le chanfrein soudé S2 destiné à former la soudure S2 est implanté dans l'enceinte entre ledit manchon course de trou borgne approfondi intégral et la pièce intégrale de pénétration d'enceinte. Lorsque le manchon course de trou borgne approfondi 3032058 6 intégral est usiné et fabriqué par la pièce forgée en acier inoxydable austénitique, le chanfrein soudé S2 sur le manchon course de trou borgne approfondi intégral est usiné et formé par l'anneau en alliage à base de nickel qui est soudé sur le manchon course de trou borgne 5 approfondi intégral. Et le manchon course de trou borgne approfondi intégral avec le chanfrein soudé S2 usiné et l'enceinte de la pièce intégrale de pénétration d'enceinte sont connectés par le filetage, et seront étanches à la soudure S2 en alliage à base nickel. Comme le manchon course de trou borgne approfondi intégral 10 est en alliage à base de nickel destiné à former le chanfrein soudé S2 de la soudure S2 (ledit chanfrein soudé S2 est naturellement en alliage à base de nickel lorsque le manchon est usiné et fabriqué par la pièce forgée en alliage à base de nickel, tandis que ledit chanfrein soudé S2 sera ainsi en alliage à base de nickel en raison d'usinage et de 15 fabrication par l'anneau en alliage à base de nickel qui est soudé sur le manchon course de trou borgne approfondi intégral lorsque le manchon course de trou borgne approfondi intégral est usiné et fabriqué par la pièce forgée en acier inoxydable austénitique.) La pièce intégrale de pénétration d'enceinte est en alliage à base de nickel, dont le matériau 20 de soudage est en alliage à base de nickel. De ce fait, la soudure S2 d'ici est celle en alliage à base de nickel. Dont la résistante à la contrainte et celle à la corrosion sont améliorées considérablement par rapport à celles de soudure S2 en acier inoxydable austénitique de l'enceinte résistante du type B. Si l'épaisseur de l'oreille de soudure 25 est augmentée convenablement pour la soudure S2 d'ici, il serait capable de réduire considérablement les risques de fuite à partir des soudures, et de ne provoquer pas l'influence défavorable sur le décapage de soudure S2 nécessaire à réaliser ultérieurement. Avantageusement, il est capable de ne prévoir pas le chanfrein 30 soudé S2 entre le manchon course de trou borgne approfondi intégral et l'enceinte de la pièce intégrale de pénétration d'enceinte. La soudure angulaire est utilisée à réaliser la connexion entre le manchon course de trou borgne approfondi intégral et l'enceinte de la pièce intégrale de pénétration d'enceinte pour remplacer la soudure S2 entre l'ancienne 3032058 7 enceinte et le manchon course afin de réduire davantage les risques de fuite à partir de soudure dans l'enceinte résistante. A travers la comparaison des performances mécaniques entre l'alliage à base de nickel (par exemple Incone1690) et l'acier 5 inoxydable austénitique (par exemple 00Cr18NilON), l'alliage à base de nickel Incone1690 possède des caractéristiques de performance mécanique à température ambiante et celles à haute température de 350°C qui sont meilleures que celles de l'acier 00Cr18NilON. Cependant, la température en régime de l'enceinte résistante est 10 d'environ 310°C. Visiblement, l'enceinte résistante en alliage à base de nickel possède les performances mécaniques et les résistantes à la contrainte et à la corrosion meilleures que l'enceinte inox austénitique traditionnelle. Le procédé de mise en oeuvre de ladite enceinte résistante en 15 alliage à base de nickel comprend les étapes suivantes: S 1. Utiliser les pièces forgées en alliage à base de nickel conformes à usiner et former la pièce intégrale de pénétration d'enceinte; S2. Utiliser les pièces forgées en alliage à base de nickel 20 conformes à usiner et former complètement le manchon course de trou borgne approfondi intégral; ou utiliser les pièces forgées inox conformes à usiner et former préliminairement le manchon course de trou borgne approfondi intégral, et puis souder l'anneau en alliage à base de nickel sur le 25 massif du manchon course de trou borgne approfondi intégral usiné préliminairement, et puis finir l'usinage total du manchon course de trou borgne approfondi intégral; S3. Lors de montage des mécanismes d'entraînement des barres de contrôle sur site de la centrale nucléaire, monter d'abord les 30 composants de crochet sur la pièce intégrale de pénétration d'enceinte, et puis utiliser l'enceinte à pénétrer l'extrémité de localisation entre la pièce intégrale de pénétration d'enceinte et le manchon course de trou borgne approfondi intégral, et finir l'accouplement entre tous les deux par le filetage; 3032058 8 S4. Utiliser le fil à souder en alliage à base de nickel ou l'anneau de remplissage en alliage à base de nickel à remplir la soudure f2 entre la pièce intégrale de pénétration d'enceinte et le manchon course de trou borgne approfondi intégral; 5 Ou en cas d'utilisation de la structure sans soudure f2, utiliser directement les matériaux en alliage à base de nickel à souder la pièce intégrale de pénétration d'enceinte et le manchon course de trou borgne approfondi intégral. En résumé, les effets bénéfiques de la présente invention sont 10 les suivants: 1. La pièce de pénétration d'enceinte est en alliage à base de nickel pour améliorer les résistantes à la haute température et celles à la corrosion. 2. La pièce intégrale de pénétration d'enceinte prend l'enceinte 15 et la pièce de pénétration comme une partie intégrale pour réaliser directement l'usinage pour annuler la soudure existante entre l'enceinte résistante du mécanisme d'entraînement des barres de contrôle antérieur et la pièce de pénétration, en vue de réduire non seulement les procédés de soudage en bout entre l'enceinte résistante 20 du type B et la pièce de pénétration, mais aussi d'éliminer exhaustivement les risques de fuite à partir de soudure, d'améliorer la sécurité de toute l'enceinte, de réduire davantage la difficulté de maintenance des centrales nucléaires, les coûts de fabrication et de maintenance, de simplifier les travaux du mécanisme des barres de 25 contrôle lors de contrôle en service, tout en réduisant considérablement la difficulté de fabrication d'enceinte et possédant des avantages économiques. Pour la pièce intégrale de pénétration d'enceinte et le manchon course de trou borgne approfondi intégral, en cas de remplacement partiel ou total d'acier inox austénitique 30 00Cr18NilON par l'alliage à base de nickel (par exemple Incone1690) à coût assez élevé, malgré l'augmentation du coût des matériaux, les coûts de fabrication et de maintenance sont réduits considérablement par rapport aux coûts des matériaux. Généralement, l'enceinte résistante conforme à la présente invention possède les coûts, la 3032058 9 sécurité et la simplicité meilleures que l'enceinte résistante du type A et celle du type B susmentionnées. En plus, l'alliage à base de nickel (par exemple Incone1690) possède les performances de résistance à la haute température et à la corrosion meilleures que celles de l'inox (par 5 exemple 00Cr18NilON), cela signifie que l'alliage a la stabilité durable plus élevée en régime de centrale nucléaire. Et c'est un meilleur choix pour les équipements nucléaires (par exemple son mécanisme d'entraînement des barres de contrôle) qui demandent la durée de vie plus longue dans le futur. 10 3. Dans la centrale nucléaire, la soudure d'anneau S2 faisant le maillon le plus faible, est susceptible de produire la fuite provoquée par la fuite. Cependant, la soudure d'anneau S2 dans le centre de l'enceinte résistante conforme à la présente invention ou la soudure angulaire est en alliage à base de nickel. Les parties dans la pièce 15 intégrale de pénétration d'enceinte et dans le manchon course de trou borgne approfondi intégral nécessaires à contacter avec les matériaux de soudage en alliage à base de nickel sont en alliage à base nickel. De ce fait, la soudure en alliage à base nickel permet d'augmenter considérablement la résistance à la contrainte et à la corrosion, et de 20 réduire les risques de fuite à partir des soudures. 4. L'enceinte de la présente invention est formée par le soudage de deux parties, soit la pièce intégrale de pénétration d'enceinte et le manchon course de trou borgne approfondi intégral. Une soudure (soudure d'anneau S2 ou soudure angulaire) est utilisée à 25 s'intégrer l'enceinte et sa pièce de pénétration en ensemble pour réaliser l'usinage, et puis à souder avec le manchon course pour réduire la quantité de soudure afin de réduire ainsi les risques de défaillance provoqués par la fuite de corrosion des soudures. 5. Comme le manchon course et l'enceinte sont connectés par 30 le filetage en T et le soudage de soudure d'anneau S2, l'anneau S2 possède une élasticité excellente pour le mécanisme d'entraînement des barres de contrôle Cependant, il existe une grande difficulté de soudage d'étanchéité d'anneau S2, et une difficulté plus grande de soudage d'étanchéité d'anneau S2 en alliage différent. En conséquence, 3032058 10 c'est incroyable de remplacer la matière des composants de l'enceinte résistante en raison des problèmes techniques de la grande difficulté de soudage d'étanchéité d'anneau S2 en alliage différent. Par exemple, lorsque l'acier inox austénitique (par exemple 00Cr18NilON) est 5 utilisable dans le manchon course, tandis que l'enceinte est en alliage à base de nickel par exemple Incone1690, la soudure S2 entre tous les deux est justement le soudage d'étanchéité d'anneau S2 en alliage différent qui possède une grande difficulté de soudage et la performance difficile à garantir. Cependant, la présente invention 10 propose de souder un anneau en alliage à base de nickel dans la soudure d'anneau S2 du manchon course pour usiner d'abord en chanfrein S2 et puis souder en anneau S2 avec l'enceinte. Comme le soudage d'étanchéité d'anneau S2 est le soudage en alliage de même type, il est ainsi capable d'éviter la difficulté entre les alliages 15 différents existantes dans l'enceinte résistante du type B afin d'améliorer la qualité de soudure d'anneau S2. En même temps, la soudure d'anneau S2 est en alliage à base de nickel, dont les caractéristiques mécaniques et celles de résistances à la corrosion sont meilleures que celles dans la soudure d'anneau S2 inox dans l'enceinte 20 du type B et dans celle du type B. 6. Lorsque le manchon course et l'enceinte sont en alliage à base de nickel, le soudage angulaire est directement applicable entre le manchon course et l'enceinte pour éviter la difficulté de soudure d'anneau S2. 25 La figure 1 est le schéma structurel de l'emplacement du mécanisme d'entraînement des barres de contrôle dans le réacteur; La figure 2 est la structure de l'enceinte résistante du mécanisme d'entraînement des barres de contrôle du type A; La figure 3 est la vue agrandie locale de la partie A indiquée 30 dans la figure 2; La figure 4 est la vue agrandie locale de la partie B indiquée dans la figure 2; La figure 5 est la vue agrandie locale de la partie C indiquée dans la figure 2; 3032058 11 La figure 6 est la structure de l'enceinte résistante du mécanisme d'entraînement des barres de contrôle du type B; La figure 7 est la vue agrandie locale de la partie D indiquée dans la figure 6; 5 La figure 8 est le schéma structurel de la présente invention; La figure 9 est le schéma structurel du connecteur à base entre l'anneau en alliage à base de nickel et le manchon course de trou borgne approfondi intégral; La figure 10 est le schéma d'une autre structure de la présente 10 invention; La figure 11 est le schéma structurel de la pièce intégrale de pénétration d'enceinte de la présente invention; La figure 12 est le schéma structurel du manchon course de trou borgne approfondi intégral de la présente invention. 15 Repères dans les figures et désignation des composants correspondants: 1- vanne d'échappement, 2- bouchon d'extrémité, 3- manchon course, 20 4-enceinte, 5- pièce de pénétration, 6- mécanisme d'entraînement des barres de contrôle, 7- conteneur sous pression du réacteur, 8- raccord fileté en T, 25 9- pièce intégrale de pénétration d'enceinte, 10- manchon course de trou borgne approfondi intégral, 11- anneau en alliage à base de nickel. Selon les exemples de réalisation et les figures joints ci-dessous, la présente invention sera davantage décrite en détail, dont 30 les modes de réalisation de la présente invention ne sont pas ainsi y limités. En se rapportant à la figure 8, une enceinte résistante en alliage à base de nickel, comprend la pièce intégrale de pénétration d'enceinte 9 qui est usinée et fabriquée par la pièce forgée en alliage à 3032058 12 base de nickel, et le manchon course de trou borgne approfondi intégral 10. La pièce intégrale de pénétration d'enceinte 9 est formée par la partie d'enceinte intégrale et la partie de pénétration. La pièce intégrale de pénétration d'enceinte 9 sans soudure est usinée et formée 5 par la pièce forgée en alliage à base de nickel intégral (par exemple Incone1690), c'est-à-dire d'utiliser la machine d'intégration de pièce forgée en alliage à base de nickel intégral à usiner et fabriquer les deux composants traditionnels, soit l'enceinte et la pièce de pénétration, afin d'annuler complètement la soudure en bout entre 10 l'enceinte et la pièce de pénétration, par exemple la soudure en bout en acier différent de l'enceinte B, et d'améliorer la complété et la sécurité de structure, et de réduire considérablement la difficulté de fabrication. Le manchon course de trou borgne approfondi intégral 10 à la 15 structure de trou borgne obturée complètement en haut en bloc. La pièce intégrale de pénétration d'enceinte 9 et le manchon course de trou borgne approfondi intégral 10 sont connectés par le filetage et seront étanches par la soudure en alliage à base de nickel. Ledit manchon course de trou borgne approfondi intégral 10 est usiné et 20 fabriqué par la pièce forgée en alliage à base de nickel ou par la pièce forgée en acier inoxydable austénitique, c'est-à-dire d'utiliser la pièce forgée en alliage à base de nickel intégral ou celle en acier inoxydable austénitique à être usinée et fabriquée en structure de trou borgne approfondi. Lorsque le manchon course de trou borgne approfondi 25 intégral 10 est usiné et fabriqué par la pièce forgée en acier inoxydable austénitique, un anneau en alliage à base de nickel 11 est soudé au préalable dans l'emplacement de connexion entre le manchon course de trou borgne approfondi intégral 10 et la pièce intégrale de pénétration d'enceinte 9, voir la figure 9. Ladite soudure en alliage à 30 base de nickel destinée à réaliser l'étanchéité du jeu entre le manchon course de trou borgne approfondi intégral 10 et la pièce intégrale de pénétration d'enceinte 9, sera implantée entre l'anneau en alliage à base de nickel 11 et l'enceinte de la pièce intégrale de pénétration d'enceinte 9. 3032058 13 Le chanfrein soudé S2 destiné à former la soudure S2 est implanté dans l'enceinte entre ledit manchon course de trou borgne approfondi intégral 10 et la pièce intégrale de pénétration d'enceinte 9, voir les figures 8, 11 et 12. Lorsque le manchon course 5 de trou borgne approfondi intégral 10 est usiné et fabriqué par la pièce forgée en alliage à base de nickel, ledit chanfrein soudé S2 est usiné directement par le manchon course de trou borgne approfondi intégral 10. Lorsque le manchon course de trou borgne approfondi intégral 10 est usiné et fabriqué par la pièce forgée en acier 10 inoxydable austénitique, ledit chanfrein soudé S2 sur le manchon course de trou borgne approfondi intégral 10 est usiné et formé par l'anneau en alliage à base de nickel 11 qui est soudé sur le manchon course de trou borgne approfondi intégral 10, voir la figure 9, dont la partie indiquée par la ligne discontinue est la structure du chanfrein 15 soudé S2. Le manchon course de trou borgne approfondi intégral 10 avec le chanfrein soudé S2 usiné a la même structure avec celle du manchon course de trou borgne approfondi intégral du mécanisme d'entraînement des barres de contrôle du type B. Par rapport au manchon course de trou borgne approfondi intégral du mécanisme 20 d'entraînement des barres de contrôle du type B, les différences sont comme suit, le chanfrein soudé S2 dudit manchon course de trou borgne approfondi intégral 10 est en alliage à base de nickel. Le manchon course de trou borgne approfondi intégral 10 avec le chanfrein soudé S2 usiné et l'enceinte de la pièce intégrale de pénétration 25 d'enceinte 9 sont connectés par le filetage en T, et seront étanches à la soudure S2 en alliage à base nickel. Comme le manchon course de trou borgne approfondi intégral 10 est en alliage à base de nickel destiné à former le chanfrein soudé S2 de la soudure S2 (ledit chanfrein soudé S2 est naturellement en 30 alliage à base de nickel lorsque le manchon course de trou borgne approfondi intégral 10 est usiné et fabriqué par la pièce forgée en alliage à base de nickel, tandis que ledit chanfrein soudé S2 sera ainsi en alliage à base de nickel en raison d'usinage et de fabrication par l'anneau en alliage à base de nickel 11 qui est soudé sur le manchon 3032058 14 course de trou borgne approfondi intégral 10 lorsque le manchon course de trou borgne approfondi intégral 10 est usiné et fabriqué par la pièce forgée en acier inoxydable austénitique.). La pièce intégrale de pénétration d'enceinte 9 est en alliage à base de nickel, dont le 5 matériau de soudage est en alliage à base de nickel. De ce fait, la soudure S2 d'ici est celle en alliage à base de nickel, dont la résistante à la contrainte et celle à la corrosion sont améliorées considérablement par rapport à celles de soudure S2 en acier inoxydable austénitique de l'enceinte résistante du type B. Si l'épaisseur de l'oreille de soudure 10 est augmentée convenablement pour la soudure S2 d'ici, il serait capable de réduire considérablement les risques de fuite à partir des soudures, et de ne provoquer pas l'influence défavorable sur le décapage de soudure S2 nécessaire à réaliser ultérieurement. Lorsque ledit le manchon course de trou borgne approfondi 15 intégral 10 est usiné et fabriqué par la pièce forgée en alliage à base de nickel, il est formé par la structure du trou borgne usinée par la pièce forgée en alliage à base de nickel pour usiner le chanfrein soudé S.2. Lorsque le manchon course de trou borgne approfondi 20 intégral 10 est usiné et fabriqué par la pièce forgée en acier inoxydable austénitique, un anneau en alliage à base de nickel (par exemple Incone1690) est soudé dans l'emplacement où le manchon course de trou borgne approfondi intégral 10 est connecté à l'enceinte de la pièce intégrale de pénétration d'enceinte 9 à l'aide de soudure, et 25 puis un chanfrein soudé S2 sera ainsi usiné sur l'anneau en alliage à base de nickel 11. C'est-à-dire qu'il est nécessaire de souder un anneau en alliage à base de nickel (par exemple Incone1690) dans l'emplacement convenable du manchon course en acier inoxydable austénitique, et puis d'usiner le chanfrein soudé S2 en basant sur ledit 30 anneau, voir la figure 9. Concrètement, avant l'usinage du chanfrein soudé S2 du manchon course de trou borgne approfondi intégral 10 en acier inoxydable austénitique, il convient d'utiliser d'abord le matériau de soudage en alliage à base de nickel à réaliser le soudage circulaire de l'alliage à base de nickel (par exemple Incone1690) dans 3032058 15 le massif du manchon course de trou borgne approfondi intégral 10 en acier inoxydable austénitique (par exemple 00Cr18NilON), et puis de faire l'anneau en alliage à base de nickel 11 et la zone de soudage former conjointement le chanfrein soudé S2 en alliage à base de nickel 5 du manchon course de trou borgne approfondi intégral 10 à l'aide du mode d'usinage. Il est capable de ne pas prévoir le chanfrein soudé S2 entre le manchon course de trou borgne approfondi intégral 10 et l'enceinte de la pièce intégrale de pénétration d'enceinte 9. La soudure angulaire est 10 utilisée à réaliser la connexion entre le manchon course de trou borgne approfondi intégral 10 et l'enceinte de la pièce intégrale de pénétration d'enceinte 9, voir la figure 10, pour remplacer la soudure S2 entre l'ancienne enceinte et le manchon course afin de réduire davantage les risques de fuite à partir de soudure dans 15 l'enceinte résistante. Ledit alliage à base de nickel est celui Incone1690 ou l'autre alliage à base de nickel. A travers la comparaison des performances mécaniques entre l'alliage à base de nickel (par exemple Incone1690) et l'acier 20 inoxydable austénitique (par exemple 00Cr18NilON), l'alliage à base de nickel Incone1690 possède des caractéristiques de performance mécanique à température ambiante et celles à haute température de 350°C qui sont meilleures que celles de l'acier 00Cr18NilON. Cependant, la température en régime de l'enceinte résistante est 25 d'environ 310°C. Visiblement, l'enceinte résistante en alliage à base de nickel possède les performances mécaniques et les résistantes à la contrainte et à la corrosion meilleures que l'enceinte inox austénitique traditionnelle. L'enceinte résistante conforme à la présente invention, est 30 usinée par la pièce forgée en alliage à base de nickel intégral Incone1690 en annulant complètement la soudure en bout entre l'enceinte et la pièce de pénétration. Le procédé de mise en oeuvre de ladite enceinte résistante en alliage à base de nickel comprend les étapes suivantes: 3032058 16 Utiliser les pièces forgées en alliage à base de nickel conformes à usiner et former la pièce intégrale de pénétration d'enceinte 9; S2. Utiliser les pièces forgées en alliage à base de nickel 5 conformes à usiner et former complètement le manchon course de trou borgne approfondi intégral 10; ou utiliser les pièces forgées inox conformes à usiner et former préliminairement le manchon course de trou borgne approfondi intégral 10, et puis souder l'anneau en alliage à base de nickel 11 sur 10 le massif du manchon course de trou borgne approfondi intégral 10 usiné préliminairement, et puis réaliser le contrôle de pénétration du liquide, le contrôle à ultrasonde, le contrôle à rayonnement et le traitement de stabilisation des dimensions conformément aux normes nationales et internationales, et finir l'usinage total du manchon 15 course de trou borgne approfondi intégral 10. Ledit traitement de stabilisation des dimensions est un moyen technique général dans le présent domaine, concrètement, signifie le traitement thermique de stabilisation des dimensions. Lors d'opération réelle, il est capable de régler les paramètres concrets selon les 20 matériaux réels et les contraintes résiduelles d'usinage. Un exemple de paramètre est donné ici: monter la température jusqu'à 300 à 500°C à la vitesse d'environ 1°C/min, maintenir la température durant 9 à 14h, et puis refroidir la chaudière à 120 à 170°C et puis refroidir l'air; S3. Lors de montage des mécanismes d'entraînement des barres 25 de contrôle sur site de la centrale nucléaire, monter d'abord les composants de crochet sur la pièce intégrale de pénétration d'enceinte 9, et puis utiliser l'enceinte à pénétrer l'extrémité de localisation entre la pièce intégrale de pénétration d'enceinte 9 et le manchon course de trou borgne approfondi intégral 10, et finir l'accouplement entre tous 30 les deux par le filetage; S4. Utiliser le fil à souder en alliage à base de nickel ou l'anneau de remplissage en alliage à base de nickel à remplir la soudure f2 entre la pièce intégrale de pénétration d'enceinte 9 et le manchon course de trou borgne approfondi intégral 10; 3032058 17 Ou en cas d'utilisation de la structure sans soudure S2, utiliser directement les matériaux en alliage à base de nickel à souder la pièce intégrale de pénétration d'enceinte 9 et le manchon course de trou borgne approfondi intégral 10. 5 L'alliage à base de nickel applicable dans ledit procédé de mise en oeuvre de l'enceinte résistante en alliage à base de nickel est celui Incone1690 ou l'autre alliage à base de nickel, tandis que l'acier inoxydable est 00Cr18NilON ou l'autre inox. En respectant les étapes susmentionnées, la présente invention 10 peut être mieux réalisée. REVENDICATIONS1. Enceinte résistante en alliage à base de nickel, caractérisée en ce qu'elle comprend une pièce intégrale de pénétration d'enceinte (9) qui est usinée et fabriquée par une pièce forgée en alliage à base de nickel, et un manchon course (10) de trou borgne approfondi intégral, la pièce intégrale de pénétration d'enceinte (9) étant formée par une partie d'enceinte intégrale et une partie de pénétration, le manchon course de trou borgne approfondi intégral (10) ayant une structure de trou borgne obturée complètement en haut en bloc, la pièce intégrale de pénétration d'enceinte (9) et le manchon course de trou borgne approfondi intégral (10) étant connectés par un filetage et étant étanches par une soudure en alliage à base de nickel, ledit manchon course de trou borgne approfondi intégral (10) est usiné et fabriqué par une pièce forgée en alliage à base de nickel ou par une pièce forgée en acier inoxydable austénitique, lorsque le manchon course de trou borgne approfondi intégral (10) est usiné et fabriqué par la pièce forgée en acier inoxydable austénitique, un anneau en alliage à base de nickel (11) est soudé dans l'emplacement de connexion entre ledit manchon course de trou borgne approfondi intégral (10) et la pièce intégrale de pénétration d'enceinte (9), ladite soudure en alliage à base de nickel destinée à réaliser l'étanchéité du jeu entre le manchon course de trou borgne approfondi intégral (10) et la pièce intégrale de pénétration d'enceinte (9), étant implantée entre l'anneau en alliage à base de nickel (11) et l'enceinte de la pièce intégrale de pénétration d'enceinte (9). 2. Enceinte selon la revendication 1, caractérisée en ce qu'un chanfrein soudé 0 destiné à former la soudure cl est implanté dans l'enceinte entre ledit manchon course de trou borgne approfondi intégral (10) et la pièce intégrale de pénétration d'enceinte (9), lorsque le manchon course de trou borgne approfondi intégral (10) est usiné et fabriqué par la pièce forgée en acier inoxydable austénitique, le chanfrein soudé û sur le manchon course de trou borgne approfondi intégral (10) est usiné et formé par l'anneau en alliage à base de 3032058 19 nickel (11) qui est soudé sur le manchon course de trou borgne approfondi intégral (10), et le manchon course de trou borgne approfondi intégral (10) avec le chanfrein soudé n usiné et l'enceinte de la pièce intégrale de pénétration d'enceinte (9) étant connectés par 5 le filetage, et étant étanches à la soudure û en alliage à base nickel. 3. Enceinte selon la revendication 1, caractérisée en ce que le chanfrein soudé L-1 entre le manchon course de trou borgne approfondi intégral (10) et l'enceinte de la pièce intégrale de pénétration d'enceinte (9) n'est pas prévu, une soudure angulaire réalisant la 10 connexion entre le manchon course de trou borgne approfondi intégral (10) et l'enceinte de la pièce intégrale de pénétration d'enceinte (9). 4. Procédé de mise en oeuvre de l'enceinte résistante en alliage à base de nickel selon l'une des revendications 1 à 3, caractérisé en ce qu'il comprend les étapes suivantes: 15 S 1. Utiliser des pièces forgées en alliage à base de nickel conformes à usiner et former une pièce intégrale de pénétration d'enceinte (9); 52. Utiliser des pièces forgées en alliage à base de nickel conformes à usiner et former complètement un manchon course de trou 20 borgne approfondi intégral (10), ou utiliser des pièces forgées inox conformes à usiner et former préliminairement le manchon course de trou borgne approfondi intégral (10), et puis souder un anneau en alliage à base de nickel (11) sur le massif du manchon course de trou borgne approfondi intégral (10) usiné préliminairement, et puis finir 25 l'usinage total du manchon course de trou borgne approfondi intégral (10); S3. Lors de montage de mécanismes d'entraînement de barres de contrôle sur site d'une centrale nucléaire, monter d'abord des composants de crochet sur la pièce intégrale de pénétration 30 d'enceinte (9), et puis utiliser l'enceinte à pénétrer l'extrémité de localisation entre la pièce intégrale de pénétration d'enceinte (9) et le manchon course de trou borgne approfondi intégral (10), et finir l'accouplement entre tous les deux par un filetage; 3032058 20 S4. Utiliser un fil à souder en alliage à base de nickel ou l'anneau de remplissage en alliage à base de nickel à remplir la soudure n entre la pièce intégrale de pénétration d'enceinte (9) et le manchon course de trou borgne approfondi intégral (10); Ou en cas d'utilisation d'une structure sans soudure S2, utiliser directement les matériaux en alliage à base de nickel à souder la pièce intégrale de pénétration d'enceinte (9) et le manchon course de trou borgne approfondi intégral (10).